(57)【要約】  本発明は、４５〜９５重量％のＳｉ、最大０．０５重量％のＣ、０．４〜３０重量％のＣｒ、０．０１〜１０重量％のＡｌ、０．０１〜０．３重量％のＣａ、最大０．１０重量％のＴｉ、最大２５重量％のＭｎ、０．００５〜０．０７重量％のＰ、０．００１〜０．０２重量％のＳ、Ｆｅである残部、及び通常量の付随的不純物を含むケイ素系合金、上記合金の製造方法、並びにその使用に関する。【選択図】なし【特許請求の範囲】
【請求項１】
４５〜９５重量％のＳｉ、
最大０．０５重量％のＣ、
０．４〜３０重量％のＣｒ、
０．０１〜１０重量％のＡｌ、
０．０１〜０．３重量％のＣａ、
最大０．１０重量％のＴｉ、
最大２５重量％のＭｎ、
０．００５〜０．０７重量％のＰ、
０．００１〜０．０２重量％のＳ、
Ｆｅである残部、及び通常量の付随的不純物を含む、ケイ素系合金。
【請求項２】
５０〜８０重量％のＳｉを含む、請求項１に記載のケイ素系合金。
【請求項３】
６４〜７８重量％のＳｉを含む、請求項２に記載のケイ素系合金。
【請求項４】
最大０．０３重量％のＣを含む、請求項１〜３のいずれか一項に記載のケイ素系合金。
【請求項５】
０．０１〜０．１重量％のＣａを含む、請求項１〜４のいずれか一項に記載のケイ素系合金。
【請求項６】
最大０．０６重量％のＴｉを含む、請求項１〜５のいずれか一項に記載のケイ素系合金。
【請求項７】
０．０４〜０．３重量％のＭｎを含む、請求項１〜６のいずれか一項に記載のケイ素系合金。
【請求項８】
０．３〜２５重量％のＭｎを含む、請求項１〜６のいずれか一項に記載のケイ素系合金。
【請求項９】
１〜２０重量％のＣｒを含む、請求項１〜８のいずれか一項に記載のケイ素系合金。
【請求項１０】
請求項１〜９のいずれか一項に記載のケイ素系合金の製造方法であって、液体ベースのフェロシリコン合金を準備することと、Ｃｒ源及び所望によりＭｎ源を前記液体フェロシリコンに添加し、それにより溶融物を得ることと、前記得られた溶融物を精錬することと、を含み、前記精錬することが、前記溶融物の鋳造前及び／又は鋳造中に、形成された炭化ケイ素粒子を除去すること、を含む、方法。
【請求項１１】
前記添加されたＣｒ源が、高炭素フェロクロム合金、中炭素フェロクロム合金、低炭素フェロクロム合金、Ｃｒ金属、又はこれらの混合物の形態である、請求項１０に記載の方法。
【請求項１２】
前記添加されたＭｎ源が、高炭素フェロマンガン合金、中炭素フェロマンガン合金、低炭素フェロマンガン合金、Ｍｎ金属、又はこれらの混合物の形態である、請求項１０に記載の方法。
【請求項１３】
前記液体ベースのフェロシリコン合金が、
Ｓｉ：４５〜９５重量％、
Ｃ：最大０．５重量％、
Ａｌ：最大２重量％、
Ｃａ：最大１．５重量％、
Ｔｉ：最大０．１重量％、
Ｃｒ：最大０．４重量％、
Ｍｎ：最大０．３重量％、
Ｐ：最大０．０２重量％、
Ｓ：最大０．００５重量％、
Ｆｅである残部、及び通常量の付随的不純物を含む、請求項１０〜１２のいずれか一項に記載の方法。
【請求項１４】
Ａｌを添加して、前記Ａｌ含有量を最大１０重量％に調整する、請求項１０〜１３のいずれか一項に記載の方法。
【請求項１５】
鋼の生産における添加剤としての、請求項１〜９のいずれか一項に記載のケイ素系合金の使用。
【請求項１６】
電磁鋼の生産における、請求項１５に記載の使用。
【発明の詳細な説明】
【技術分野】
【０００１】
本発明は、クロムを含有するケイ素系合金、その製造方法、及びこのような合金の使用に関する。本発明はまた、クロム及びマンガンを含有するケイ素系合金、その製造方法、並びにこのような合金の使用に関する。
【背景技術】
【０００２】
フェロシリコン（ＦｅＳｉ）は、ケイ素及び鉄の合金であり、鋼製品の生産において重要な添加剤である。このような合金は、一般に、フェロシリコン合金と呼ばれているが、ケイ素含有量が高い場合、及び／又は合金元素の含有量が高い場合には、合金中に存在する鉄は非常に少量になり、したがって、用語「ケイ素（Ｓｉ）合金」もまた、このような合金を表記するために使用される。フェロシリコンの形態のケイ素は、鋼から酸素を除去するために、及び合金元素として使用され、鋼の最終品質が改良される。ケイ素により、明示的に、強度及び耐摩耗性、弾性（ばね鋼）、耐スケール性（耐熱鋼）が向上し、電気伝導性及び磁歪（電磁鋼）が低下する。Ｅｌｋｅｍにより製造された従来技術におけるフェロシリコンの品質の例を表１にて参照されたい。ＬＡ１（低アルミニウム）、ＨＰ／ＳＨＰ（高純度／準高純度）、及びＬＣ（低炭素）フェロシリコンのような特殊フェロシリコンが、電磁鋼、ステンレス鋼、ベアリング鋼、ばね鋼、及びタイヤコード鋼などの特殊な鋼質を生み出すのに使用されている。
【０００３】
2021528559.tif 000002
【０００４】
フェロクロムはクロムと鉄との合金であり、Ｃｒ濃度は、典型的にはグレードに応じて５０〜７０重量％である。
【０００５】
フェロクロム合金中の主な汚染元素は炭素であり、これは０．０３〜最大９．５重量％であり得る。市販のＣｒ合金の例は、典型的に最大８重量％の炭素含有量を有する高炭素フェロクロム（ＨＣ  ＦｅＣｒ）、典型的に最大９．５重量％のＣを有するチャージクロム（ｃｈＣｒ）、典型的に１〜２重量％のＣを有する中炭素フェロクロム（ＭＣ  ＦｅＣｒ）、及び最大０．１重量％のＣ〜最大０．０３重量％のＣである５つの異なるタイプの低炭素フェロクロム（ＬＣＦｅＣｒ）である。最大９．５重量％の異なる炭素含有量を有する他の合金が利用可能であり得る。ＦｅＳｉＣｒは主にＬＣ  ＦｅＣｒの製造における原料として使用されるが、Ｓｉ及びＣｒ単位の供給源として鋼製造業者が直接使用することもできる。このような材料では、典型的には、炭素含有量が最大０．０５％まで低下していることが保証され得ながらも、３０重量％を超えるＣｒ含有量及び３０〜５０％のＳｉ含有量が保たれている。以下の表２は、鋼生産業で使用される市販のフェロクロム及びＦｅＳｉＣｒ合金の例を示す。
【０００６】
2021528559.tif 000003
【０００７】
フェロクロムは、ステンレス鋼グレードが最小で１０．５重量％のＣｒを含有するように、ＨＣ  ＦｅＣｒ又はｃｈＣｒの形態で、主にステンレス鋼の製造に使用される。これは、鋼にステンレス特性を与えるために必要な最小濃度である。他の多くの鋼グレードは、主に０．５重量％〜２重量％の範囲でのＣｒ添加を含む。これは、Ｃｒの添加が硬度及び耐スケール性の向上に役立つためである。このような鋼の例は、工具鋼、耐熱鋼、高強度鋼である。高炭素フェロクロムグレードはＣｒ単位当たりの価格が最安であるため、鋼製造業者は、可能な限り高炭素フェロクロムグレードを使用することを目指している。しかし、一部の用途、特に炭素含有量を正確に制御する必要がある製鋼プロセスの最終工程で添加する場合には、中炭素及び低炭素フェロクロムグレードを使用する必要がある。
【０００８】
更に、マンガンは強靱性及び強度のような鋼の最終特性を向上させる合金元素であるため、鋼グレードは一般に、Ｍｎを典型的に０．２〜２重量％の範囲で含有する。したがって、ばね鋼及び工具鋼など、広範囲にわたる鋼グレードには合金元素としてＣｒ及びＭｎの両方が同時に含まれる。２００シリーズのステンレス鋼グレードは別の例であり、このグレードではＭｎ含有量は１０又は更には１５重量％ほど高く、Ｃｒ濃度は最大２０重量％であり得る。
【０００９】
鋼製造で使用される市販のＭｎ合金の例は、典型的に６〜８重量％の炭素含有量を有する高炭素フェロマンガン（ＨＣＦｅＭｎ）、典型的に１〜２重量％のＣを有する中炭素フェロマンガン（ＭＣＦｅＭｎ）、及び約０．５重量％のＣを有する低炭素フェロマンガン（ＬＣＦｅＭｎ）である。また、最大０．０４重量％まで低下したＣを有する電解マンガンも利用可能である。他には最大８％で様々な炭素含有量を有する合金が利用可能であり得る。製造プロセスが環境問題をもたらすものであることが既知であり、製造コストが非常にかさむ電解マンガンにおいて、Ｍｎ合金における最小炭素含有量が見られる点も注目に値する。以下の表３は、鋼生産業で使用される市販のマンガン合金の例を示す。
【００１０】
2021528559.tif 000004
【００１１】
したがって、本発明の目的は、鋼生産業のための、低炭素含有量を有する新規のケイ素系合金を提供することである。
【００１２】
別の目的は、上記Ｓｉ系合金の製造方法を提供することである。
【００１３】
更なる目的は、上記Ｓｉ系合金の使用を提供することである。
【００１４】
本発明の利点は、以下の説明において明らかとなる。
【発明の概要】
【００１５】
第１の態様では、本発明は、
４５〜９５重量％のＳｉ、
最大０．０５重量％のＣ、
０．４〜３０重量％のＣｒ、
０．０１〜１０重量％のＡｌ、
０．０１〜０．３重量％のＣａ、
最大０．１０重量％のＴｉ、
最大２５重量％のＭｎ、
０．００５〜０．０７重量％のＰ、
０．００１〜０．０２重量％のＳ、
Ｆｅである残部、及び通常量の付随的不純物を含む、ケイ素系合金に関する。
【００１６】
一実施形態では、ケイ素系合金は、５０〜８０重量％のＳｉを含む。
【００１７】
別の実施形態では、ケイ素系合金は、６４〜７８重量％のＳｉを含む。
【００１８】
一実施形態では、ケイ素系合金は、最大０．０３重量％のＣを含む。
【００１９】
一実施形態では、ケイ素系合金は、０．０１〜０．１重量％のＣａを含む。
【００２０】
一実施形態では、ケイ素系合金は、最大０．０６重量％のＴｉを含む。
【００２１】
一実施形態では、ケイ素系合金は、０．０４〜０．３重量％のＭｎを含む。
【００２２】
一実施形態では、ケイ素系合金は、０．３〜２５重量％のＭｎを含む。
【００２３】
一実施形態では、ケイ素系合金は、１〜２０重量％のＣｒを含む。
【００２４】
第２の態様では、本発明は、上記で定義されたケイ素系合金の製造方法であって、液体ベースのフェロシリコン合金を準備することと、Ｃｒ源及び所望によりＭｎ源を上記液体フェロシリコンに添加し、それにより溶融物を得ることと、上記得られた溶融物を精錬することと、を含み、上記精錬することが、上記溶融物の鋳造前及び／又は鋳造中に、形成された炭化ケイ素粒子を除去すること、を含む、方法に関する。
【００２５】
一実施形態では、添加されたＣｒ源は、高炭素フェロクロム合金、中炭素フェロクロム合金、低炭素フェロクロム合金、Ｃｒ金属、又はこれらの混合物の形態である。
【００２６】
一実施形態では、添加されたＭｎ源は、高炭素フェロマンガン合金、中炭素フェロマンガン合金、低炭素フェロマンガン合金、Ｍｎ金属、又はこれらの混合物の形態である。
【００２７】
一実施形態では、液体ベースのフェロシリコン合金は、
Ｓｉ：４５〜９５重量％、
Ｃ：最大０．５重量％、
Ａｌ：最大２重量％、
Ｃａ：最大１．５重量％、
Ｔｉ：最大０．１重量％、
Ｃｒ：最大０．４重量％、
Ｍｎ：最大０．３重量％、
Ｐ：最大０．０２重量％、
Ｓ：最大０．００５重量％、
Ｆｅである残部、及び通常量の付随的不純物を含む。
【００２８】
一実施形態では、Ａｌを添加して、Ａｌ含有量を０．１〜１０重量％の範囲に調整する。
【００２９】
別の態様では、本発明は、鋼の生産における添加剤としての、上記で定義されたケイ素系合金の使用に関する。
【００３０】
一実施形態では、本発明は、電磁鋼の生産における添加剤としての、上記で定義されたケイ素系合金の使用に関する。
【発明を実施するための形態】
【００３１】
本発明は、低炭素であり、クロム含有量が最大３０重量％である、新規のケイ素系合金を提供する。本発明はまた、低炭素であり、クロム含有量が最大３０重量％であり、マンガン含有量が最大２５重量％である、新規のケイ素系合金を提供する。
【００３２】
本発明による合金は、以下の組成：
Ｓｉ：４５〜９５重量％、
Ｃ：最大０．０５重量％、
Ｃｒ：０．４〜３０重量％、
Ｃａ：０．０１〜０．３重量％、
Ｔｉ：最大０．１０重量％、
Ｐ：０．００５〜０．０７重量％、
Ｓ：０．００１〜０．０２重量％、
Ｍｎ：最大２５重量％、
Ａｌ：０．０１〜１０重量％、
Ｆｅである残部、及び通常量の付随的不純物、を有する。
【００３３】
本出願では、用語ケイ素系合金及びフェロシリコン系合金は、互換的に使用される。Ｓｉは、鋼溶融物に添加される、この合金中の主元素である。従来から、７５重量％のＳｉ又は６５重量％のＳｉが使用されている。７５重量％のＳｉを有するフェロシリコンでは、添加したときの鋼溶融物の温度上昇が、温度にほぼ影響しない６５重量％のＳｉの場合よりも高まる。現在では、Ｓｉが５０重量％未満であるフェロシリコンが鋼産業において滅多に使用されていないことは、目標とするＳｉ含有量を得るためには多量の合金が添加されること、及び製鋼中に問題が生じることを意味している。Ｓｉ系合金中のケイ素含有量が増加すると、ケイ素単位当たりの製造コストが増加するため、今日では、８０％より高いものは滅多に使用されていない。したがって、好ましいＳｉ範囲は５０〜８０重量％である。別の好ましいＳｉ範囲は６４〜７８重量％である。
【００３４】
クロムは、典型的には、ケイ素系合金の製造における不純物である。しかし、本発明者らは驚くべきことに、ケイ素系合金を、炭素含有量を低く維持しながら０．４〜３０％の範囲のクロムと合金化することにより、Ｓｉ及びＣｒを含有し低炭素含有量を必要とする鋼質の製造における使用に特に優れた特性を有する合金が得られることを見出した。他の可能なＣｒの範囲は、１〜２５％、１〜２０％、又は１〜１５％、又は更には２〜１０％である。
【００３５】
一部の用途においては、低炭素を維持しながら、Ｃｒを含有するＳｉ系合金中のＭｎ含有量を高くすることもまた、良好な解決策であることが見出された。したがって、Ｍｎ含有量を不純物濃度よりも高くすることは、一部の用途に有利であり得る。マンガンは、典型的にはケイ素系合金の製造における不純物であり、典型的には最大０．３重量％、例えば０．０４〜０．３重量％の範囲である。クロムを含有する本発明のケイ素系合金は、炭素含有量を低く維持しながら、マンガンを合金元素として０．３〜２５重量％の範囲で含有し得る。これにより、低炭素含有量を必要とする鋼質の製造における使用に特に優れた特性を有する合金が提供される。他の好適なＭｎ範囲は、１〜２０重量％、又は１〜１５重量％、又は更には２〜１０重量％である。
【００３６】
炭素はこの新規合金の目標となる鋼グレードにおいて主な不要元素であり、本発明によるこの新規合金においては可能な限り少なくする必要がある。上記合金中の炭素の最大含有量は、０．０５重量％である。最大０．０３重量％のＣ含有量が可能であり、又は現在利用可能な低炭素フェロシリコングレードのように最大０．０２重量％が可能であり、又は更には最大０．０１重量％が可能である。炭素を全部除去することは困難であるものと考えられ、本発明による合金中には、通常０．００３重量％のＣが存在し得る。
【００３７】
合金中のクロムを増加させるに伴い、本発明による新規のケイ素系合金中の炭素含有量は、最大０．０５重量％になり得る。
【００３８】
同様に、合金中のクロム及びマンガンを増加させるに伴い、本発明による新規のケイ素系合金中の炭素含有量は、最大０．０５重量％になり得る。
【００３９】
アルミニウムは、典型的にはケイ素系合金の製造において不純物であり、典型的には標準グレードで炉外にて約１重量％である。きわめて低いアルミニウム含有量を必要とする一部の鋼用に、本発明のケイ素合金においては、最大０．０１重量％の低さにまで精錬することができる。電磁鋼などの他の鋼では、アルミニウムもまた合金元素として添加される。したがって、本発明による合金中に最大５重量％、又は更に最大１０重量％のアルミニウムを添加することが、いくつかの場合では好ましいことがある。
【００４０】
カルシウムは、ケイ素系合金の製造における不純物であり、ノズル詰まりなどの、製鋼及び鋳造中の問題を回避するために低く維持する必要がある。本発明による合金中で、カルシウムの範囲は、０．０１〜０．３重量％である。有利には、カルシウムの範囲は０．０１〜０．１重量％、例えば最大０．０５重量％である。本発明による合金を製造するための出発物質中のカルシウム含有量が、上記合金中の所望のカルシウム含有量よりも高い場合、酸素（空気及び／又は純酸素による）を吹き込み／撹拌することにより、スラグとして除去することができる酸化カルシウムを形成することによって、製造中にカルシウムを除去することができる。
【００４１】
チタンはケイ素系合金の製造における不純物であり、典型的には７５重量％のＦｅＳｉ標準製造物において、原料混合物に応じて炉外にて約０．０８重量％である。しかし、一部の鋼グレードでは、有害な含有物の形成を回避するために、チタンが低含有量であることが多くの場合有益である。したがって、本発明による新規合金における最大０．０６重量％、又は最大０．０３重量％、又は更には最大０．０１重量％のＴｉ濃度は、電磁鋼の製造といった一部の用途に有利である。本発明による合金中には微量のＴｉが存在してもよいため、Ｔｉの最小濃度は０．００３重量％であり得る。Ｔｉを取鍋内で精錬することは困難であり得るため、良好な炉操業及び原料選択が、低チタン含有量を首尾よく得るための一助となる。
【００４２】
リンはケイ素系合金の製造における不純物であり、一般に、市販グレードのＳｉ系フェロ合金において０．０３重量％未満である。Ｃｒ合金は一般に、Ｓｉ合金と同様の範囲のＰ濃度を含有する。しかし、Ｐは通常、Ｍｎ合金中で十分に多くなるため、Ｍｎとの合金化により最終Ｓｉ合金中のＰ含有量が高くなり得る。したがって、本発明におけるＰ濃度は最大０．０７重量％であるが、例えばクロムを含有するＳｉ合金中にＭｎを添加しない場合、Ｐ濃度は最大０．０３重量％にまで低下し得る。本発明のケイ素合金を添加して作られる鋼中のＰ含有量は、ケイ素合金、クロム合金、及びマンガン合金を別個に添加したものと同じであるか、又はそれよりわずかに低いことに注目することは重要である。
【００４３】
硫黄は一般にケイ素合金の製造において少なく、一般に、市販グレードのケイ素合金中で０．００３重量％未満である。しかし、Ｓは通常Ｃｒ合金中で多くなり、Ｍｎ合金中でわずかに多くなる。そのためＣｒ及び／又はＭｎとの合金化により、目標とするＣｒ及びＭｎ含有量に応じて、最終ケイ素合金中のＳがより多くなり得る。したがってＳ濃度は、本発明において最大０．０２重量％である。本発明のケイ素合金を添加して作られる鋼中のＳ含有量は、ケイ素合金、クロム合金、及びマンガン合金を別個に添加したものと同じであるか、又はそれよりわずかに低いことに注目することは重要である。
【００４４】
一実施形態では、本発明による合金の組成物は、
Ｓｉ：６４〜７８重量％、
Ｃ：最大０．０３重量％、
Ｃｒ：１〜２５重量％、
Ｃａ：０．０１〜０．０５重量％、
Ｔｉ：最大０．０６重量％、
Ｐ：０．００５〜０．０７重量％、
Ｓ：０．００１〜０．０２重量％、
Ｍｎ：０．０４〜２０重量％、
Ａｌ：０．０１〜１０重量％、
Ｆｅである残部、及び通常量の付随的不純物を含む。
【００４５】
別の実施形態では、本発明によるＳｉ合金の組成物は、Ｍｎを添加しない状態でＣｒと合金化されたフェロシリコンを含む。したがって、Ｍｎは不純物として存在する。
Ｓｉ：４５〜９５重量％、
Ｃ：最大０．０５重量％、
Ｃｒ：０．４〜３０重量％、
Ｃａ：０．０１〜０．３重量％、
Ｔｉ：最大０．１０重量％、
Ｐ：０．００５〜０．０３重量％、
Ｓ：０．００１〜０．０２重量％、
Ｍｎ：０．０４〜０．３重量％、
Ａｌ：０．０１〜１０重量％、
Ｆｅである残部、及び通常量の付随的不純物。
【００４６】
別の実施形態では、本発明によるＳｉ合金の組成物は、Ｍｎを添加した状態でＣｒと合金化されたフェロシリコンを含む。したがって、Ｍｎは合金元素として存在する：
Ｓｉ：４５〜９５重量％、
Ｃ：最大０．０５重量％、
Ｃｒ：０．４〜３０重量％、
Ｃａ：０．０１〜０．３重量％、
Ｔｉ：最大０．１０重量％、
Ｐ：０．００５〜０．０７重量％、
Ｓ：０．００１〜０．０２重量％、
Ｍｎ：０．３〜２５重量％、
Ａｌ：０．０１〜１０重量％、
Ｆｅである残部、及び通常量の付随的不純物。
【００４７】
本発明による合金は、合金元素又は不純物元素として炭素を含むＣｒ源を、液体Ｓｉ系合金に添加することによって作製される。Ｃｒ源は、クロムフェロ合金若しくはクロム金属又はこれらの混合物の形態で、固体又は液体クロム単位の形態であり得る。クロム源は、通常の不純物／汚染物質を含む場合がある。クロム源は、例えば、高炭素フェロクロム、中炭素フェロクロム、低炭素フェロクロム、若しくはクロム金属、又はこれらの混合物などの、フェロクロム合金であり得る。市販のクロムフェロ合金、例えば上記表２に示すもの、若しくは市販のクロム金属、又はこのような合金の２つ以上の組み合わせは、本発明における使用に好適である。好ましくは、添加されたＣｒは、高炭素フェロクロム又は中炭素フェロクロムの形態である。
【００４８】
クロム源から添加された炭素はケイ素と反応し、これにより固体ＳｉＣ（炭化ケイ素）粒子が形成される。固体ＳｉＣ粒子は精錬中、溶融物から取鍋の耐火物に、又は鋳造プロセスの前若しくは最中に形成されていた任意のスラグに、好ましくは取鍋内で撹拌しながら除去される。形成されたＳｉＣ粒子のために十分に大きな受容体を有することが必要な場合、スラグ形成剤を添加することができる。これにより、低炭素含有量を有し、クロムを上に示したような元素の範囲で含有する、本発明によるＳｉ合金がもたらされる。
【００４９】
マンガンを最終製品中に存在（最大２５％）させる場合、固体又は液体マンガン単位の添加を、クロムの添加とともに取鍋内で行うことができる。Ｍｎを添加して、Ｍｎ含有量を０．３〜２５重量％の範囲に調整することができる。Ｍｎ源は、マンガン合金若しくはマンガン金属又はこれらの混合物の形態で、固体又は液体マンガン単位の形態であってもよい。マンガン源は、通常の不純物／汚染物質を含む場合がある。マンガン合金は、例えば、高炭素フェロマンガン、中炭素フェロマンガン、低炭素フェロマンガン、又はこれらの混合物などの、フェロマンガン合金であってもよい。市販のマンガン合金、例えば上記表３に示すもの、又はこのような合金の２つ以上の組み合わせは、本発明における使用に好適である。好ましくは、添加されたＭｎは、高炭素フェロマンガン又は中炭素フェロマンガンの形態である。
【００５０】
マンガン源から添加された炭素は、クロム源により添加された炭素について上で説明したものと同じようにケイ素と反応し、これにより固体ＳｉＣ（炭化ケイ素）粒子が形成される。固体ＳｉＣ粒子は精錬中、溶融物から取鍋の耐火物に、又は鋳造プロセスの前若しくは最中に形成されていた任意のスラグに、好ましくは取鍋内で撹拌しながら除去される。形成されたＳｉＣ粒子のために十分に大きな受容体を有することが必要な場合、スラグ形成剤を添加することができる。この方法により、低炭素含有量を有し、クロム及びマンガンを上に示したような元素の範囲で含有する、本発明によるＳｉ合金が製造される。
【００５１】
出発物質としての組成物の例は、炉からの液体ＦｅＳｉであり得るが、達成すべき最終規格に応じてその他の多くのものにも可能性がある。標準フェロシリコン又は高純度フェロシリコンのような再溶融している任意の市販のケイ素系合金も、可能な出発物質であり得る。
【００５２】
したがって、可能な出発物質は、
Ｓｉ：４５〜９５重量％、
Ｃ：最大０．５重量％、
Ａｌ：最大２重量％、
Ｃａ：最大１．５重量％、
Ｔｉ：最大０．１重量％、
Ｃｒ：最大０．４重量％、
Ｍｎ：最大０．３重量％、
Ｐ：最大０．０２重量％、
Ｓ：最大０．００５重量％、
Ｆｅである残部、及び通常量の付随的不純物を含み得る。
【００５３】
アルミニウムを最終製品中に存在（最大１０％）させる場合、固体又は液体アルミニウム単位の添加を取鍋内で行うことができる。あるいは、炉からの液体フェロシリコン中のアルミニウムを、炉への原料の選択によって増加させることができる。Ａｌを添加して、Ａｌ含有量を最大１０％に調整することができる。
【００５４】
本発明による合金を製造するために、全般的に既知の技術による、スラグの精錬、スキミング、及び／又は撹拌を伴う、追加の工程を行い、特に本発明によって特許請求される炭素の低濃度に到達させることができる。このような工程は、鋳造プロセスの前若しくは最中、又はそれらの組み合わせで行うことができる。
【００５５】
以下の実施例は、本発明を例示するものであり、その範囲を限定するものではない。
【００５６】
実施例１
フェロシリコンを、空気で底部撹拌しながら、注湯取鍋（ｔａｐｐｉｎｇ  ｌａｄｌｅ）に通常のとおり注いだ（ｔａｐｐｅｄ）。液体フェロシリコンの量は約７８００ｋｇであった。表４は、フェロクロムを添加する前の出発物質の化学組成を示す。
【００５７】
2021528559.tif 000005
【００５８】
注いだ後、取鍋を合金化及び鋳造領域に運んだ。次に、６７．６１重量％のＣｒ、７．２３重量％のＣ、０．９２重量％のＳｉ、Ｆｅである残部、及び通常量の付随的不純物を有する、塊の多い４０１ｋｇのＨＣＦｅＣｒを、最終製品においてＣｒを３重量％とすることを目指して液体フェロシリコン中に添加した。Ｃｒの収量が不明であったため、ＨＣＦｅＣｒを、各々１００ｋｇとした４つのバッチで、Ｃｒの目標である３重量％に到達するまで８〜１０分間にわたり徐々に添加した。（添加は、より短い時間で又はより長い時間にわたり行う場合がある）全添加プロセス中、底部撹拌を維持した。ＨＣＦｅＣｒ合金を添加した後、形成されたＳｉＣ粒子を精錬中に除去し、取鍋を鋳造領域に運び、そこで液体材料を鋳鉄型に流し込んだ。
【００５９】
製造した本発明による新規合金の試料を、鋳造後、破砕前の段階で取り出した。結果を表５に示す。
【００６０】
全ての試料を、ＸＲＦ（Ｍａｌｖｅｒｎ  Ｐａｎａｌｙｔｉｃａｌ製Ｚｅｔｉｕｍ（登録商標））を使用して、Ａｌ、Ｃｒ、Ｓｉ、Ｐ、Ｃａ、Ｔｉ、Ｍｎに関して分析した。Ｃに関しては、ＬＥＣＯ（登録商標）ＣＳ−２２０（燃焼分析）を使用した。
【００６１】
2021528559.tif 000006
【００６２】
このような方法を適用することにより、本発明者らは、低炭素濃度を達成した。これは、高ケイ素合金中では炭素の溶解度が低いことによって説明することができる。しかし、現在の低炭素フェロシリコングレードと同じほどに低い炭素濃度に達することが可能であった（表１を参照されたい）ことは、驚くべきことであった。
【００６３】
本発明による合金は、必要とされる合金元素Ｓｉ及びＣｒを別個に、より低炭素タイプのフェロシリコンとしてフェロクロム合金と組み合わせて添加することによる、加工時間及び品質の改善による、最近の方法の費用効率がよい代替物である。上記合金はまた、鋼製造業者が鋼中の全炭素含有量を減少させること、フェロシリコン／Ｓｉ系合金及び低炭素フェロクロム合金の形態のクロムを別個に添加することよりも低い濃度に到達させることに役立ち得る。更に、上記合金により、鋼製造業者がより高いＣｒ濃度を有する新規のグレードを作製することが可能となり、同時に、１つの合金添加剤のみを使用して鋼中の炭素含有量を低く維持することが可能となる。
【００６４】
本発明による合金はまた、必要とされる合金元素Ｓｉ、Ｃｒ、及びＭｎを別個に、より低炭素タイプのフェロシリコンとして、フェロクロム及びフェロマンガン合金又はマンガン金属と組み合わせて添加することによる、現行の方法の費用効率がよい代替物である。これにより、加工時間及び品質が改善される。上記合金はまた、鋼製造業者が鋼中の全炭素含有量を減少させること、フェロシリコン／Ｓｉ系合金、低炭素フェロクロム合金の形態のクロム、及び低炭素フェロマンガンの形態のマンガン又はマンガン金属を別個に添加することよりも低い濃度に到達させることに役立ち得る。更に、上記合金により、鋼製造業者が、より高いＣｒ濃度及びより高いＭｎ濃度を有する新規のグレードを作製することが可能となり、同時に、１つの合金添加剤のみを使用して、鋼中の炭素含有量を低く維持することが可能となる。
【００６５】
本発明の異なる実施形態を説明してきたが、概念を組み込んでいる他の実施形態が使用され得ることが、当業者には明らかであろう。上に例示した本発明のこれらの及び他の例は、例としてのみ意図されており、本発明の実際の範囲は、以下の特許請求の範囲から決定されるべきである。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
４５〜９５重量％のＳｉ、
最大０．０５重量％のＣ、
１〜２０重量％のＣｒ、
０．０１〜１０重量％のＡｌ、
０．０１〜０．３重量％のＣａ、
最大０．１０重量％のＴｉ、
最大２５重量％のＭｎ、
０．００５〜０．０７重量％のＰ、
０．００１〜０．０２重量％のＳ、
Ｆｅである残部、及び通常量の付随的不純物を含む、ケイ素系合金。
【請求項２】
５０〜８０重量％のＳｉを含む、請求項１に記載のケイ素系合金。
【請求項３】
６４〜７８重量％のＳｉを含む、請求項２に記載のケイ素系合金。
【請求項４】
最大０．０３重量％のＣを含む、請求項１〜３のいずれか一項に記載のケイ素系合金。
【請求項５】
０．０１〜０．１重量％のＣａを含む、請求項１〜４のいずれか一項に記載のケイ素系合金。
【請求項６】
最大０．０６重量％のＴｉを含む、請求項１〜５のいずれか一項に記載のケイ素系合金。
【請求項７】
０．０４〜０．３重量％のＭｎを含む、請求項１〜６のいずれか一項に記載のケイ素系合金。
【請求項８】
０．３〜２５重量％のＭｎを含む、請求項１〜６のいずれか一項に記載のケイ素系合金。
【請求項９】
請求項１〜８のいずれか一項に記載のケイ素系合金の製造方法であって、
Ｓｉ：４５〜９５重量％、
Ｃ：最大０．５重量％、
Ａｌ：最大２重量％、
Ｃａ：最大１．５重量％、
Ｔｉ：最大０．１重量％、
Ｃｒ：最大０．４重量％、
Ｍｎ：最大０．３重量％、
Ｐ：最大０．０２重量％、
Ｓ：最大０．００５重量％、
Ｆｅである残部、及び通常量の付随的不純物を含む液体ベースのフェロシリコン合金を準備することと、炭素を含むＣｒ源及び所望によりＭｎ源を前記液体フェロシリコンに添加し、それにより溶融物を得ることと、前記得られた溶融物を精錬することと、を含み、前記精錬することが、前記溶融物の鋳造前及び／又は鋳造中に、形成された炭化ケイ素粒子を除去すること、を含む、方法。
【請求項１０】
前記添加されたＣｒ源が、高炭素フェロクロム合金、中炭素フェロクロム合金、低炭素フェロクロム合金、Ｃｒ金属、又はこれらの混合物の形態である、請求項９に記載の方法。
【請求項１１】
前記添加されたＭｎ源が、高炭素フェロマンガン合金、中炭素フェロマンガン合金、低炭素フェロマンガン合金、Ｍｎ金属、又はこれらの混合物の形態である、請求項９に記載の方法。
【請求項１２】
Ａｌを添加して、前記Ａｌ含有量を最大１０重量％に調整する、請求項９〜１１のいずれか一項に記載の方法。
【請求項１３】
鋼の生産における添加剤としての、請求項１〜８のいずれか一項に記載のケイ素系合金の使用。
【請求項１４】
電磁鋼の生産における、請求項１３に記載の使用。
【国際調査報告】
2021528559.tif 000007
2021528559.tif 000008
2021528559.tif 000009